(57)【要約】【課題】本発明は電子写真記録方式の乾式複写機やファクシミリ、プリンター等に用いられる導電性を有する導電性布帛及びそれからなるブラシに関するものであり、単糸繊度の異なる導電性マルチフィラメントを合撚もしくは交織により布帛とすることにより高パイル密度化による高画質、およびパイルにハリコシを持たせることによるクリーニング性向上の両面の効果を同一のブラシにおいて達成することを課題とする。【解決手段】単糸繊度の異なる導電性マルチフィラメント（Ａ）および導電性マルチフィラメント（Ｂ）からなる導電性布帛であり、導電性マルチフィラメント（Ａ）と導電性マルチフィラメント（Ｂ）を合撚もしくは交織により得られることを特徴とする導電性布帛。【選択図】なし【特許請求の範囲】
【請求項１】
単糸繊度の異なる導電性マルチフィラメント（Ａ）および導電性マルチフィラメント（Ｂ）からなる導電性布帛であり、
導電性マルチフィラメント（Ａ）と導電性マルチフィラメント（Ｂ）を合撚もしくは交織することにより得られることを特徴とする導電性布帛。
【請求項２】
導電性マルチフィラメント（Ａ）の単糸繊度Ｔ（Ａ）と導電性マルチフィラメント（Ｂ）の単糸繊度Ｔ（Ｂ）の比Ｔ（Ａ）／Ｔ（Ｂ）が１．５〜８、
導電性マルチフィラメント（Ａ）の単糸繊度Ｔ（Ａ）が２〜８ｄｔｅｘ、導電性マルチフィラメント（Ｂ）の単糸繊度Ｔ（Ｂ）が１〜５ｄｔｅｘであり、
かつ導電性マルチフィラメント（Ａ）の比抵抗Ｒ（Ａ）と導電性マルチフィラメント（Ｂ）の比抵抗Ｒ（Ｂ）の比Ｒ（Ａ）／Ｒ（Ｂ）が１．１〜２、
導電性マルチフィラメント（Ａ）の比抵抗Ｒ（Ａ）が１０４〜１０Ωｃｍ、
導電性マルチフィラメント（Ｂ）の比抵抗Ｒ（Ｂ）が１０５〜１２Ωｃｍであることを特徴とする請求項１記載の導電性布帛
【請求項３】
請求項１または２に記載の導電性布帛を用いてなるブラシであって、帯電兼クリーナー用ブラシとして、電子写真記録方式の乾式複写機、ファクシミリ、またはプリンターに用いられることを特徴とするブラシ。
【発明の詳細な説明】
【技術分野】
【０００１】
本発明は、電子写真記録方式の乾式複写機、ファクシミリ、プリンター等に用いた帯電ブラシ、クリーナーブラシに用いる導電性布帛に関するものである。また、更に、前記導電性布帛を電子写真記録方式の乾式複写機、ファクシミリ、プリンター等に用いた帯電ブラシ、クリーナーブラシに関するものである。
【背景技術】
【０００２】
電子写真記録方式の乾式複写機、ファクシミリ、プリンター等に用いられる現像用ブラシ、接触帯電用ブラシ、感光ドラムクリーナー用ブラシに用いられる繊維としては比抵抗値が１００〜１０８Ωｃｍのものが要求されている。従来このような用途における導電性カーボン微粒子を含有するマルチフィラメントは特許文献１〜３に掲載されている様に、セルロース系繊維やビニロン導電糸が用いられている。従来、セルロース系繊維およびビニロン導電糸では単糸繊度が４〜５デシテックス程度であり、製織したときの導電糸パイル密度が約３万本／ｉｎｃｈ２  程度となりさらなる画像品質を高画質化するために製織した際の高パイル密度化が望まれている。また、高パイル密度化の方法として、単糸繊度の細繊度化が近年検討されているが、帯電ブラシとして使用した場合は良好な画像品位が得られているものの、帯電とクリーニングの兼用ブラシとして使用した場合はパイルのハリコシが低くなり感光体に残留したトナーを十分に除去できず画像品位が悪化する問題があった。
【特許文献１】特開平９−４９１１７号公報（［０００７］段落）
【特許文献２】特開２０００−３５５８２３号公報（［０００２］〜［０００３］段落）
【特許文献３】特開２０００−１６０４２７号公報（［０００３］段落）
【発明の開示】
【発明が解決しようとする課題】
【０００３】
そこで、本発明は電子写真記録方式の乾式複写機やファクシミリ、プリンター等に用いられる導電性を有する導電性布帛及びそれからなるブラシに関するものであり、単糸繊度の異なる導電性マルチフィラメントを合撚もしくは交織により布帛とすることにより高パイル密度化による高画質、およびパイルにハリコシを持たせることによるクリーニング性向上の両面の効果を同一のブラシにおいて達成することを課題とする。
【課題を解決するための手段】
【０００４】
上記課題を解決するために、本発明の導電性異繊度混繊糸は主として次の構成を有する。すなわち、
（１）単糸繊度の異なる導電性マルチフィラメント（Ａ）および導電性マルチフィラメント（Ｂ）からなる導電性布帛であり、導電性マルチフィラメント（Ａ）と導電性マルチフィラメント（Ｂ）を合撚もしくは交織により得られることを特徴とする導電性布帛、
（２）導電性マルチフィラメント（Ａ）の単糸繊度Ｔ（Ａ）と導電性マルチフィラメント（Ｂ）の単糸繊度Ｔ（Ｂ）の比Ｔ（Ａ）／Ｔ（Ｂ）が１．５〜８、導電性マルチフィラメント（Ａ）の単糸繊度Ｔ（Ａ）が２〜８ｄｔｅｘ、導電性マルチフィラメント（Ｂ）の単糸繊度Ｔ（Ｂ）が１〜５ｄｔｅｘであり、かつ導電性マルチフィラメント（Ａ）の比抵抗Ｒ（Ａ）と導電性マルチフィラメント（Ｂ）の比抵抗Ｒ（Ｂ）の比Ｒ（Ａ）／Ｒ（Ｂ）が１．１〜２、導電性マルチフィラメント（Ａ）の比抵抗Ｒ（Ａ）が１０４〜１０Ωｃｍ、導電性マルチフィラメント（Ｂ）の比抵抗Ｒ（Ｂ）が１０５〜１２Ωｃｍであることを特徴とする請求項１記載の導電性布帛、
（３）（１）または（２）に記載の導電性布帛を用いてなるブラシであって、帯電兼クリーナー用ブラシとして、電子写真記録方式の乾式複写機、ファクシミリ、またはプリンターに用いられることを特徴とするブラシ、
である。
【発明の効果】
【０００５】
本発明は単糸繊度が異なる導電性マルチフィラメントからなる導電性布帛あり、単糸繊度の異なる導電性マルチフィラメントを合撚もしくは交織により構成することによって、細繊度糸がパイル密度向上に寄与して画像品質向上し、太繊度糸がパイルにハリコシを与えてクリーニング性向上することができ、本発明の導電性布帛は電子写真記録方式の乾式複写機、ファクシミリ、プリンター等に用いた帯電兼クリーナーブラシに特に適するものである。
【発明を実施するための最良の形態】
【０００６】
本発明の導電性布帛は単糸繊度が異なる導電性マルチフィラメント（Ａ）と導電性マルチフィラメント（Ｂ）を合撚もしくは交織してなる。
【０００７】
合撚とは、導電性マルチフィラメント（Ａ）と導電性マルチフィラメント（Ｂ）の２種類の導電性マルチフィラメントを束ね、ドローツイスターやダブルツイスタ等を用いて５０〜３００ｔ／ｍの撚りを入れ1本のマルチフィラメントとすることである。交織とは、導電性布帛とするために整経を行なう際、導電性マルチフィラメント（Ａ）と導電性導電性マルチフィラメント（Ｂ）を交互に整経し、織物とし導電性布帛とするものである。導電性マルチフィラメントは、レーヨン、ビニロン、ポリアミド、ポリエステル、アクリル、ポリエチレン、ポリプロピレンなどのポリオレフィン等どの組み合わせを用いても良い。
【０００８】
本発明の導電性布帛の導電性マルチフィラメント（Ａ）の単糸繊度Ｔ（Ａ）と導電性マルチフィラメント（Ｂ）の単糸繊度Ｔ（Ｂ）の比Ｔ（Ａ）／Ｔ（Ｂ）（以下、単糸繊度比という）は１．５〜８である。単糸繊度比が１．５未満であると導電性マルチフィラメント（Ａ）と導電性マルチフィラメント（Ｂ）を合撚または交織し、ブラシを作製した際、単糸繊度が近似しているためパイルに充分なハリコシを与えられずトナーを充分に落とすことが難しくなりクリーニング性の悪化し、長時間使用したときの画像品位が悪くなる。高密度化が減少し印字画像の解像度が悪くなる等の問題が発生する。単糸繊度比が８を超えると単糸（Ａ）はパイルに十分なハリコシを与えるがパイル密度が下がり高画質な印字がえられない。また、パイルが硬くなり感光体にキズを入れてしまう原因となる。単糸繊度とは、マルチフィラメントを構成する個々の単糸の繊度のことであり、１万ｍ当たりの単糸個々値の重量（ｇ）で表される。単糸繊度を測定する方法はデニールコンピューターを用い算出することができる。
【０００９】
本発明の導電性布帛を構成する導電性マルチフィラメント（Ａ）の単糸繊度Ｔ（Ａ）は２〜８ｄｔｅｘ（デシテックス）、導電性マルチフィラメント（Ｂ）の単糸繊度Ｔ（B）は１〜５ｄｔｅｘ（デシテックス）である。単糸繊度Ｔ（Ａ）が２ｄｔｅｘ（デシテックス）未満となるとパイルに充分なハリコシを与えられなくなりクリーニング性が悪化し、長時間使用したときの画像品位が悪くなる。また、単糸繊度が８ｄｔｅｘ（デシテックス）を超えるとパイルが硬くなりブラシ上部の感光体に擦過キズを入れてしまう原因となる。単糸繊度Ｔ（Ｂ）が１ｄｔｅｘ（デシテックス）未満となると単糸が細くなりすぎるため製糸時の糸切れや延伸工程での単切れ、毛羽が発生しやすく安定した生産性が得られない。また、単糸繊度が５ｄｔｅｘ（デシテックス）を超えるとブラシに仕立てた際のパイル密度が低くなり印字画像の解像度が悪くなる。
【００１０】
本発明の導電性布帛は導電性マルチフィラメント（Ａ）の比抵抗Ｒ（Ａ）と導電性マルチフィラメント（Ｂ）の比抵抗Ｒ（Ｂ）の比Ｒ（Ａ）／Ｒ（Ｂ）（以下、比抵抗比という）が１．１〜２である。この時の比抵抗値は対数値を用いる。比抵抗の比が１．１未満の場合、単糸繊度の異なる導電性マルチフィラメント（Ａ）と導電性マルチフィラメント（Ｂ）のいずれからも感光体へ帯電するため、感光体への電荷密度にムラが生じ、画像とした際に印字画像の解像度が悪くなる。
【００１１】
本発明の導電性布帛は導電性マルチフィラメント（Ａ）の比抵抗Ｒ（Ａ）が１０５〜１２Ωｃｍ、導電性マルチフィラメント（Ｂ）の比抵抗Ｒ（Ｂ）が１０４〜１０Ωｃｍである。導電性マルチフィラメント（Ａ）の比抵抗Ｒ（Ａ）が１０５Ωｃｍ未満では、導電性布帛にし導電性ブラシに加工し電圧を掛けた際、導電性マルチフィラメント（Ａ）と導電性マルチフィラメント（Ｂ）の両方から感光体に帯電を起こすため、感光体上の電荷密度にムラが生じる問題がある。また、導電性マルチフィラメント（Ａ）の比抵抗Ｒ（Ａ）が１０１２Ωｃｍを超えると、感光体上に残留した電荷やトナーを十分に除去出来ない問題がある。
【００１２】
導電性マルチフィラメント（Ｂ）の比抵抗Ｒ（Ｂ）が１０４Ωｃｍ未満では隣接する導電性マルチフィラメント間で通電し、プラズマ放電による感光体表面のピンホールが発生する問題がある。また、導電性マルチフィラメント（Ａ）の比抵抗Ｒ（Ａ）が１０１０Ωｃｍを超えると、感光体への帯電できなくなり、印字が出来ない問題がある。
【００１３】
本発明の導電性布帛を用いた電子写真記録方式の乾式複写機用ブラシとは、非接触コロナ放電にかわって感光体に接触帯電させる印加ブラシや、感光体上に残存した電荷およびトナーを除去するクリーニングブラシ、帯電およびクリーニング性能をもつ帯電・クリーニング兼用ブラシである。
【００１４】
本発明の導電性布帛およびブラシは以下の方法により製造される。
【００１５】
導電性マルチフィラメント（Ａ）および導電性マルチフィラメント（Ｂ）として上記特性を有する導電性マルチフィラメントを用い、これら２種の導電性マルチフィラメントをドローツイスターを用いて１５０ｔ／ｍの合撚を行い、パイル密度１０００本／インチ、パイル長７ｍｍとなるように製織した後、パイルを仕上げる。次にパイルを幅１０〜３０ｍｍのテープ状にカットした後、円柱状の金属棒の円筒面にパイルを螺旋状に巻き付けてブラシを作成する。また、ブラシは単に板に上記パイルを貼り付けることによっても製造することができる。
【００１６】
また、本発明の導電性布帛の用途としては電子写真記録方式の乾式複写機、ファクシミリ、プリンター等が挙げられる。
【実施例】
【００１７】
以下実施例より本発明を詳細に説明する。評価方法は、下記の通りである。
【００１８】
Ａ．比抵抗値
延伸を行い巻取られた導電糸を試料長１０ｃｍに切り取りアクリル板に固定する。続いて超絶縁抵抗計（川口電気製  ＴＥＲＡＯＨＭＭＥＴＥＲ  Ｒ−５０３）を用いて１００（Ｖ）の電圧を掛け、温度２０℃、湿度３０％ＲＨの条件下での電気抵抗値（Ω／ｃｍ）を測定し、下式（１）から算出した（測定は１０回おこない、その平均値を算出）。尚、表１には比抵抗ＲＳの対数値ｌｏｇ１０（ＲＳ／Ωｃｍ）を示した。
ＲＳ＝Ｒ×Ｄ／（１０×Ｌ×ＳＧ）×１０−５        （１）
ＲＳ：比抵抗（Ωｃｍ）
Ｒ：電気抵抗値（Ω）
Ｄ：１００００ｍ当たりの糸重量（ｇ）
Ｌ：試長（ｃｍ）
ＳＧ：糸密度（ｇ／ｃｍ３）。
【００１９】
Ｂ．画像品質
ブラシを帯電ブラシ兼クリーナーブラシとして複写機に組み込み、電子写真学会が発行するテストチャート（Ｎｏ１Ｒ）を複写し、画質品質を１０が最も優れているものとして１０段階で評価し、５回測定行い平均が７以上を合格レベルとした。
【００２０】
Ｃ．長期使用時の画像品質の変化
電子写真学会が発行するテストチャートを印写回数１回目と２万回複写した後のものとの画像品質を比較し、次の基準で１０人に官能評価を行った。
２点：差異なし
１点：やや差異が見られる
０点：差異が見られる
これを１０人分合計した点数をもとに、次の基準で分類した。
◎：１８〜２０点
○：１５〜１７点
△：１０〜１４点
×：０〜９点。
【００２１】
Ｄ．単糸繊度の測定法
サーチ株式会社製オートバイブロ式  繊度測定器（Denier Computer）を用い測定試料長を５０ｍｍ、荷重を測定試料の繊度（デニール換算値）×０．１ｇの条件下で測定試料に振動を加え振動数が安定したことを確認した後、測定試料のフィラメント全数測定し評価した。
【００２２】
実施例１
導電性マルチフィラメント（Ａ）として１７０デシテックス２８フィラメントのナイロン６フィラメントを用いた。この導電性マルチフィラメント(A)は単糸繊度Ｔ（Ａ）６デシテックス、比抵抗値Ｒ（Ａ）１０８Ωｃｍであった。また、導電性マルチフィラメント（Ｂ）として１７０デシテックス１１３フィラメントのナイロン６フィラメントを用いた。この導電性マルチフィラメント（Ｂ）は単糸繊度Ｔ（Ｂ）１．５デシテックス、比抵抗値Ｒ（Ｂ）１０６Ωｃｍであった。これら２種の導電性マルチフィラメントを使用することで、単糸繊度比Ｔ（Ａ）／Ｔ（Ｂ）を４、比抵抗比Ｒ（Ａ）／Ｒ（Ｂ）を１．３とした。これら２種の導電性マルチフィラメントをドローツイスターを用いて１５０ｔ／ｍの合撚を行い、パイル密度１０００本／インチ、パイル長７ｍｍとなるように製織した後、パイルを仕上げた。次にパイルを幅１５ｍｍのテープ状にした後、直径６ｍｍの円筒面に螺旋状に巻き付けてブラシを作成し、作成したブラシを複写機に取り付け画像品質・長期使用時における画像品質変化の調査を行った。結果、画像品位は８であり、長期使用時の画像品位は◎であった。
【００２３】
実施例２
導電性マルチフィラメント（Ａ）として１７０デシテックス２８フィラメントのナイロン６フィラメントを用いた。この導電性マルチフィラメント(A)は単糸繊度Ｔ（Ａ）６デシテックス、比抵抗値Ｒ（Ａ）１０８Ωｃｍであった。また、導電性マルチフィラメント（Ｂ）として１７０デシテックス１１３フィラメントのナイロン６フィラメントを用いた。この導電性マルチフィラメント（Ｂ）は単糸繊度Ｔ（Ｂ）１．５デシテックス、比抵抗値Ｒ（Ｂ）１０６Ωｃｍであった。これら２種の導電性マルチフィラメントを使用することで、単糸繊度比Ｔ（Ａ）／Ｔ（Ｂ）を４、比抵抗比Ｒ（Ａ）／Ｒ（Ｂ）を１．３とした。これら２種の導電性マルチフィラメントをパイル密度１０００本／インチ、パイル長７ｍｍとなるように交織した後パイルを仕上げた。次にパイルを幅１５ｍｍのテープ状にした後、直径６ｍｍの円筒面に螺旋状に巻き付けてブラシを作成し、作成したブラシを複写機に取り付け画像品質・長期使用時における画像品質変化の調査を行った。結果、画像品位は８であり、長期使用時の画像品位は◎であった。
【００２４】
実施例３
導電性マルチフィラメント（Ａ）として１７０デシテックス２８フィラメントのレーヨンマルチフィラメントを用いた。この導電性マルチフィラメント(A)は単糸繊度Ｔ（Ａ）６デシテックス、比抵抗値Ｒ（Ａ）１０６Ωｃｍであった。また、導電性マルチフィラメント（Ｂ）として１７０デシテックス１１３フィラメントのイロン６フィラメントを用いた。この導電性マルチフィラメント（Ｂ）は単糸繊度Ｔ（Ｂ）１．５デシテックス、比抵抗値Ｒ（Ｂ）１０５Ωｃｍであった。これら２種の導電性マルチフィラメントを使用することで、単糸繊度比Ｔ（Ａ）／Ｔ（Ｂ）を４、比抵抗比Ｒ（Ａ）／Ｒ（Ｂ）を１．２とした。これら２種の導電性マルチフィラメントをドローツイスターを用いて１５０ｔ／ｍの合撚を行い、パイル密度１０００本／インチ、パイル長７ｍｍとなるように製織した後パイルを仕上げた。次にパイルを幅１５ｍｍのテープ状にした後、直径６ｍｍの円筒面に螺旋状に巻き付けてブラシを作成し、作成したブラシを複写機に取り付け画像品質・長期使用時における画像品質変化の調査を行った。結果、画像品位は９であり、長期使用時の画像品位は◎であった。
【００２５】
比較例１
導電性マルチフィラメント（Ａ）として１７０デシテックス２８フィラメントのナイロン６フィラメントを用いた。この導電性マルチフィラメント(A)は単糸繊度Ｔ（Ａ）６デシテックス、比抵抗値Ｒ（Ａ）１０８Ωｃｍであった。この導電性マルチフィラメント（A）をパイル密度１０００本／インチ、パイル長７ｍｍとなるように製織した後パイルを仕上げた。次にパイルを幅１５ｍｍのテープ状にした後、直径６ｍｍの円筒面に螺旋状に巻き付けてブラシを作成し、作成したブラシを複写機に取り付け画像品質・長期使用時における画像品質変化の調査を行った。結果、画像品位は９であり、長期使用時の画像品位は×であった。
【００２６】
比較例１
導電性マルチフィラメント（Ｂ）として１７０デシテックス８１フィラメントのナイロン６フィラメントを用いた。この導電性マルチフィラメント(Ｂ)は単糸繊度Ｔ（Ｂ）２．１デシテックス、比抵抗値Ｒ（Ｂ）１０６Ωｃｍであった。この導電性マルチフィラメント（Ｂ）をパイル密度１０００本／インチ、パイル長７ｍｍとなるように製織した後パイルを仕上げた。次にパイルを幅１５ｍｍのテープ状にした後、直径６ｍｍの円筒面に螺旋状に巻き付けてブラシを作成し、作成したブラシを複写機に取り付け画像品質・長期使用時における画像品質変化の調査を行った。結果、画像品位は４であり、長期使用時の画像品位は○であった。
【００２７】
【表１】
2006077372.tif 000002
【００２８】
【表２】
2006077372.tif 000003
【００２９】
表１、表２の結果から明らかなように、本発明の導電性異繊度混繊糸およびブラシは電子写真記録方式の乾式複写機やファクシミリ、プリンター等の高画質印刷に極めて顕著な効果を奏することがわかる。